【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
相溶化剤を含むポリマーブレンドであって、前記ポリマーブレンドが、異なるポリマー型の混合物を含み、前記異なるポリマー型の混合物が、ポリエチレンとポリプロピレンとの混合物であるか、少なくとも２種の異なる型のポリエチレンの混合物であるか、異なる型のポリエチレンとプロピレンとの混合物であるか、又はリサイクルポリマーとバージンポリマーとの混合物であり、前記相溶化剤が、微粒子及び前記微粒子の表面上の有機リンカーを含み、前記有機リンカーが、酸素含有酸官能性及び少なくとも一つの炭素-炭素二重結合を含む有機酸の塩基形態であり、前記微粒子が、アルカリ土類金属炭酸塩又は硫酸塩、例えば炭酸カルシウム、炭酸マグネシウム、ドロマイト、石膏、含水カンダイトクレー、例えばカオリン、ハロイサイト又はボールクレー、無水(焼成された)カンダイトクレー、例えばメタカオリン又は完全に焼成されたカオリン、タルク、マイカ、パーライト又は珪藻土、又はアルミニウムトリハイドレート、又はこれらの組合せであり、前記微粒子が、約０．５μｍ〜１．５μｍ以下のｄ50を有し、前記ｄ50が、CILAS 1064計測器を用いる、レーザー光散乱技術において使用されている周知の従来法によって測定され、
前記有機リンカーが、
（５）  ＣＨ2＝ＣＨ−（ＣＨ2）a−Ｚ、及び／又は
（６）  ＣＨ3−（ＣＨ2）b−ＣＨ＝ＣＨ−（ＣＨ2）c−Ｚ
であり、
式中、
ａは３以上であり；
ｂは１以上であり、且つｃは０以上であり、但しｂ＋ｃは少なくとも２であり；及び
Ｚはカルボキシレート基、リン酸基、ホスフィット又はホスフィネート基である、
ポリマーブレンド。
【請求項２】
ａが６〜１０であり、例えばａが８であり、ｂ及びｃが各々独立に４〜１０、例えば各々独立に６〜８であり、例えば、ｂ及びｃが共に７である、請求項１に記載のポリマーブレンド。
【請求項３】
前記有機リンカーが、カルボキシレートである、請求項１又は２に記載のポリマーブレンド。
【請求項４】
前記有機酸が、オレイン酸及び／又はウンデシレン酸である、請求項１〜３のいずれか１項に記載のポリマーブレンド。
【請求項５】
前記相溶化剤が、前記微粒子及び前記有機リンカーからなる、請求項１〜４のいずれか１項に記載のポリマーブレンド。
【請求項６】
前記有機リンカーが、オレイン酸の塩基形態又はウンデシレン酸の塩基形態である、請求項５に記載のポリマーブレンド。
【請求項７】
前記微粒子が、炭酸カルシウム、例えば重質炭酸カルシウムである、請求項１〜６のいずれか１項に記載のポリマーブレンド。
【請求項８】
異なるポリマー型の混合物を含むポリマーブレンドにおける相溶化剤の使用であって、前記相溶化剤が、微粒子及び前記微粒子の表面上の有機リンカーを含み、前記有機リンカーが、酸素含有酸官能性及び少なくとも一つの炭素-炭素二重結合を含む有機酸の塩基形態であり、前記相溶化剤が、請求項１〜７のいずれか１項に記載の相溶化剤である、前記使用。
【請求項９】
過酸化物含有添加剤を更に含む、請求項１〜７のいずれか１項に記載のポリマーブレンド。
【請求項１０】
前記機能性フィラー以外のフィラーを更に含む、請求項１〜７及び９のいずれか１項に記載のポリマーブレンド。
【請求項１１】
ポリマーブレンド用の相溶化剤を製造する方法であって、前記方法が、請求項１〜７及び９〜１０のいずれか１項に定義される有機リンカーと、請求項１〜７及び９〜１０のいずれか１項に定義される微粒子とを混ぜ合せる工程を含み、前記微粒子を分散状態に維持しながら、前記有機リンカーの有機酸形態と前記微粒子とを混合する工程、及び前記混合物を、例えば約８０℃以下の温度にて加熱して、前記有機酸の少なくとも一部を前記有機酸の塩基形態に転化する工程を含んでもよい、前記方法。
【請求項１２】
請求項１〜７及び９〜１０のいずれか１項に記載のポリマーブレンドを製造する方法であって、該方法が、請求項１〜７及び９〜１０のいずれか１項に定義される相溶化剤を調製し、準備し又は獲得する工程、及び前記相溶化剤とポリマーブレンドとを配合する工程を含み、前記相溶化剤が、請求項１１に記載の方法に従って調製されてもよい、前記方法。
【請求項１３】
前記ポリマーブレンドおよび相溶化剤が、過酸化物含有添加剤の存在下で配合され、及び／又は、前記方法が、配合中に第二のフィラーを添加する工程を更に含む、請求項１２に記載の方法。
【請求項１４】
請求項１〜７及び９〜１０のいずれか１項に記載の、又は請求項１２〜１３のいずれか１項に記載の方法により得ることのできるポリマーブレンドから形成される物品であって、（ｉ）前記相溶化剤の前記微粒子のみで満たされたポリマーブレンドから形成された物品よりも、少なくとも約５０％大きなレジリエンス；及び／又は（ｉｉ）前記相溶化剤の前記微粒子のみで満たされたポリマーブレンドから形成された物品の曲げ弾性率の、少なくとも約９２％の曲げ弾性率を有してもよい、物品。
【請求項１５】
前記ポリマーブレンドが、ポリエチレン（ＰＥ）及びポリプロピレンＰＰの混合物、例えば高密度ＰＥ（ＨＤＰＥ）及びＰＰの混合物を含む、並びに／又は、前記ポリマーブレンドが、前記ポリマーブレンド内のポリマーの全質量を基準として少なくとも約５０質量％のリサイクルポリマーを含む、請求項１〜１４のいずれか１項に記載の使用、ポリマーブレンド、方法又は物品。
【手続補正２】
【補正対象書類名】明細書
【補正対象項目名】００３９
【補正方法】変更
【補正の内容】
【００３９】
実施例1：相溶化剤を含むポリマーブレンドの製造
2種の不飽和カルボン酸をテストした：
1. ウンデシレン酸；
2. オレイン酸。
上記微粒子状物質は、1μmというd50および2μmというd90を持つ重質炭酸カルシウムであった。
上記相溶化剤を、以下の2-段階法により製造した：
第一段階：3,000rpmにて運転され、30℃に加熱されたスティール＆カウリショウ(Steele and Cowlishaw)の高剪断ミキサを使用して、上記不飽和カルボン酸を上記微粒子状物質に添加し、同時に該微粒子状物質を分散状態に維持した。
第二段階：PE/PP(75/25 質量％/質量％)ブレンドを、様々な量(15質量％および20質量％)の相溶化剤の存在下で、およびジクミルパーオキサイドの存在下で、二軸スクリュー押出機を用いて配合した。
微粒子状物質のみを含有する(即ち、相溶化剤なしの)比較用ポリマーブレンドをも製造した。
実施例2：実施例1に係るポリマーブレンドから製造した部品の機械的テスト
押出されたテスト片を、レジリエンスおよび曲げ弾性率についてテストした。結果を、夫々図1および2にまとめる。
本発明の好ましい態様は、下記の通りである。
本発明のまた別の態様は、以下のとおりであってもよい。
〔１〕異なるポリマー型の混合物を含むポリマーブレンド用の相溶化剤であって、前記相溶化剤が、微粒子及び前記微粒子の表面上の有機リンカーを含み、前記有機リンカーが、酸素含有酸官能性及び少なくとも一つの炭素-炭素二重結合を含む有機酸の塩基形態であり、前記微粒子が、アルカリ土類金属炭酸塩又は硫酸塩、例えば炭酸カルシウム、炭酸マグネシウム、ドロマイト、石膏、含水カンダイトクレー、例えばカオリン、ハロイサイト又はボールクレー、無水(焼成された)カンダイトクレー、例えばメタカオリン又は完全に焼成されたカオリン、タルク、マイカ、パーライト又は珪藻土、又はアルミニウムトリハイドレート、又はこれらの組合せであり、前記微粒子が、約０．５μｍ〜１．５μｍ以下のｄ50を有する、前記相溶化剤。
〔２〕ポリマーブレンド用の相溶化剤であって、前記相溶化剤が、微粒子及び前記微粒子の表面上の有機リンカーを含み、前記相溶化剤が、前記微粒子の存在下で、酸素含有酸官能性を有し且つ少なくとも一つの炭素-炭素二重結合を含む有機酸を少なくとも部分的に脱水することにより得られる、前記相溶化剤。
〔３〕前記有機リンカーが、前記有機酸の共役塩基である、前記〔１〕又は〔２〕に記載の相溶化剤。
〔４〕前記有機酸が、不飽和脂肪酸であるか、又は不飽和脂肪酸から誘導される、前記〔１〕、〔２〕又は〔３〕に記載の相溶化剤。
〔５〕前記有機リンカーが、６個以上の炭素原子を含む、前記〔１〕〜〔４〕のいずれか１項に記載の相溶化剤。
〔６〕前記有機リンカーが、
（５）  ＣＨ2＝ＣＨ−（ＣＨ2）a−Ｚ、及び／又は
（６）  ＣＨ3−（ＣＨ2）b−ＣＨ＝ＣＨ−（ＣＨ2）c−Ｚ
であり、
式中、
ａは３以上であり；
ｂは１以上であり、且つｃは０以上であり、但しｂ＋ｃは少なくとも２であり；及び
Ｚはカルボキシレート基、リン酸基、ホスフィット又はホスフィネート基である、
前記〔１〕〜〔５〕のいずれか１項に記載の相溶化剤。
〔７〕ａが６〜１０であり、例えばａが８である、前記〔６〕に記載の相溶化剤。
〔８〕ｂ及びｃが各々独立に４〜１０、例えば各々独立に６〜８である、前記〔６〕又は〔７〕に記載の相溶化剤。
〔９〕ｂ及びｃが、共に７である、前記〔６〕〜〔８〕のいずれか１項に記載の相溶化剤。
〔１０〕前記有機リンカーが、カルボキシレートである、前記〔１〕〜〔９〕のいずれか１項に記載の相溶化剤。
〔１１〕前記有機酸が、オレイン酸及び／又はウンデシレン酸である、前記〔１〕〜〔１０〕のいずれか１項に記載の相溶化剤。
〔１２〕前記相溶化剤が、前記微粒子及び前記有機リンカーから本質的になるか、又はこれらからなる、前記〔１〕〜〔１１〕のいずれか１項に記載の相溶化剤。
〔１３〕前記有機リンカーが、オレイン酸の塩基形態である、前記〔１２〕に記載の相溶化剤。
〔１４〕前記有機リンカーが、ウンデシレン酸の塩基形態である、前記〔１２〕に記載の相溶化剤。
〔１５〕前記微粒子が、炭酸カルシウム、例えば重質炭酸カルシウムである、前記〔１〕〜〔１４〕のいずれか１項に記載の相溶化剤。
〔１６〕異なるポリマー型の混合物を含むポリマーブレンドにおける相溶化剤の使用であって、前記相溶化剤が、微粒子及び前記微粒子の表面上の有機リンカーを含み、前記有機リンカーが、酸素含有酸官能性及び少なくとも一つの炭素-炭素二重結合を含む有機酸の塩基形態であり、前記相溶化剤が、前記〔１〕〜〔１５〕のいずれか１項に記載の相溶化剤であってもよい、前記使用。
〔１７〕異なる型のポリマーの混合物を含むポリマーブレンド用の相溶化剤における、前記〔１〕〜〔１４〕のいずれか１項に定義される有機リンカーの使用であって、前記相溶化剤が、前記〔１〕又は〔１５〕のいずれか１項に定義される微粒子を含んでもよい、前記使用。
〔１８〕（ｉ）前記相溶化剤で満たされたポリマーブレンドから形成された物品のレジリエンスが、前記相溶化剤の前記微粒子のみで満たされたポリマーブレンドから形成された物品と比較して改善されており、及び／又は（ｉｉ）前記相溶化剤で満たされたポリマーブレンドから形成された物品の曲げ弾性率が、前記相溶化剤の前記微粒子のみで満たされたポリマーブレンドから形成された物品の曲げ弾性率の少なくとも約９２％である、前記〔１６〕又は〔１７〕に記載の使用。
〔１９〕相溶化剤を含むポリマーブレンドであって、前記ポリマーブレンドが、異なるポリマー型の混合物を含み、また前記相溶化剤が、微粒子及び前記微粒子の表面上の有機リンカーを含み、前記有機リンカーが、酸素含有酸官能性及び少なくとも一つの炭素-炭素二重結合を含む有機酸の塩基形態であり、前記相溶化剤が、前記〔１〕〜〔１５〕のいずれか１項に記載の相溶化剤であってもよい、前記ポリマーブレンド。
〔２０〕過酸化物含有添加剤を更に含む、前記〔１９〕に記載のポリマーブレンド。
〔２１〕前記機能性フィラー以外のフィラーを更に含む、前記〔１９〕又は〔２０〕に記載のポリマーブレンド。
〔２２〕ポリマーブレンド用の相溶化剤を製造する方法であって、前記方法が、前記〔１〕〜〔１４〕のいずれか１項に定義される有機リンカーと、前記〔１〕又は〔１５〕のいずれか１項に定義される微粒子とを混ぜ合せる工程を含む、前記方法。
〔２３〕前記微粒子を分散状態に維持しながら、前記有機リンカーの有機酸形態と前記微粒子とを混合する工程、及び前記混合物を、例えば約８０℃以下の温度にて加熱して、前記有機酸の少なくとも一部を前記有機酸の塩基形態に転化する工程を含む、前記〔２２〕に記載の方法。
〔２４〕前記〔１９〕に記載のポリマーブレンドを製造する方法であって、該方法が、前記〔１９〕に定義される、又は前記〔１〕又は〔１５〕のいずれか１項に記載の相溶化剤を調製し、準備し又は獲得する工程、及び前記相溶化剤とポリマーブレンドとを配合する工程を含み、前記相溶化剤が、前記〔２３〕に記載の方法に従って調製されてもよい、前記方法。
〔２５〕前記ポリマーブレンドおよび相溶化剤が、過酸化物含有添加剤の存在下で配合される、前記〔２４〕に記載の方法。
〔２６〕配合中に第二のフィラーを添加する工程を更に含む、前記〔２４〕又は〔２５〕に記載の方法。
〔２７〕前記〔１９〕〜〔２１〕のいずれか１項に記載の、又は前記〔２４〕〜〔２６〕のいずれか１項に記載の方法により得ることのできるポリマーブレンドから形成される、物品。
〔２８〕前記物品が、（ｉ）前記相溶化剤の前記微粒子のみで満たされたポリマーブレンドから形成された物品よりも、少なくとも約５０％大きなレジリエンス；及び／又は（ｉｉ）前記相溶化剤の前記微粒子のみで満たされたポリマーブレンドから形成された物品の曲げ弾性率の、少なくとも約９２％の曲げ弾性率を有する、前記〔２７〕に記載の物品。
〔２９〕前記〔１９〕〜〔２１〕のいずれか１項に記載のポリマーブレンドの、物品の製造における使用。
〔３０〕前記〔２７〕に記載の物品の製造方法であって、前記〔１９〕〜〔２１〕のいずれか１項に記載のポリマーブレンドから前記物品を形成する工程を含み、形成工程が、押出し又は成型、例えば射出又は吹込成型を含んでもよい、前記方法。
〔３１〕前記ポリマーブレンドが、ポリエチレン（ＰＥ）及びポリプロピレンＰＰの混合物、例えば高密度ＰＥ（ＨＤＰＥ）及びＰＰの混合物を含む、前記〔１〕〜〔３０〕のいずれか１項に記載の使用、ポリマーブレンド、方法又は物品。
〔３２〕前記ポリマーブレンドが、前記ポリマーブレンド内のポリマーの全質量を基準として少なくとも約５０質量％のリサイクルポリマーを含む、前記〔１〕〜〔３１〕のいずれか１項に記載の使用、ポリマーブレンド、方法又は物品。
〔３３〕前記ポリマーブレンドが、前記ポリマーブレンドの全質量を基準として約７０質量％までの相溶化剤、例えば約１０質量％〜約３０質量％の相溶化剤を含む、前記〔１〕〜〔３２〕のいずれか１項に記載の使用、ポリマーブレンド、方法又は物品。